НОВЫЕ РАСТВОРИТЕЛИ В ПОЛУЧЕНИИ ПОЛИУРЕТАНОВЫХ ДИСПЕРСИЙ

1. Водная полиуретановая дисперсия, содержащая по меньшей мере один замещенный N-(цикло)алкилпирролидон согласно формуле 1
1
2
2'
3
3'
4
4'
2
2'
3
3'
4
4'
причем R является (цикло)алкильным остатком с 1-18 атомами углерода, а каждый из R, R, R, R, R и R атомом водорода или (цикло)алкильным остатком с 1-18 атомами углерода при условии, что по меньшей мере одна из групп R, R, R, R, R и R отлична от атома водорода.
2. Полиуретановая дисперсия по п.1, отличающаяся тем, что доля замещенного N-(цикло)алкилпирролидона составляет по меньшей мере 0,01 мас.% и до 30 мас.% дисперсии.
1
3. Полиуретановая дисперсия по п.1 или 2, отличающаяся тем, что Rвыбран из группы, состоящей из метила, этила и циклогексила.
2
2'
3
3'
4
4'
4. Полиуретановая дисперсия по п.1 или 2, отличающаяся тем, что R, R, R, R, R и R выбраны из группы, состоящей из водорода, метила, этила, изопропила и циклогексила.
5. Полиуретановая дисперсия по п.1 или 2, отличающаяся тем, что замещенный N-(цикло)алкилпирролидон выбран из по меньшей мере одного пирролидона из группы, состоящей из N-метил-3-метилпирролидона, N-метил-4-метилпирролидона, N-этил-3-метилпирролидона и N-этил-4-метилпирролидона.
6. Способ получения полиуретановых дисперсий, отличающийся тем, что полиуретан получают до диспергирования в присутствии замещенного N-(цикло)алкилпирролидона согласно формуле 1
1
2
2'
3
3'
4
4'
2
2'
3
3'
4
4'
причем R является (цикло)алкильным остатком с 1-18 атомами углерода, а каждый из R, R, R, R, R и R атомом водорода или (цикло)алкильным остатком с 1-18 атомами углерода при условии, что по меньшей мере одна из групп R, R, R, R, R и R отлична от атома водорода.
7. Способ по п.6, включающий стадии
I. получения полиуретана в присутствии замещенного N-(цикло)алкилпирролидона взаимодействием
a) по меньшей мере одного многоатомного изоцианата с 4-30 атомами углерода,
b) диолов, из которых
b1) 10-100 мол.% в пересчете на общее количество диолов (b) имеют молекулярную массу от 500 до 5000, и
b2) 0-90 мол.% в пересчете на общее количество диолов (b) имеют молекулярную массу от 60 до 500 г/моль,
c) при необходимости дополнительных отличающихся от диолов (b) многоатомных соединений с реакционноспособными группами, в случае которых речь идет о спиртовых гидроксильных группах или первичных или вторичных аминогруппах, и
d) отличающихся от мономеров (а), (b) и (с) мономеров по меньшей мере с одной изоцианатной группой или по меньшей мере одной группой, реакционноспособной по отношению к изоцианатным группам, которые кроме этого несут по меньшей мере одну гидрофильную группу или одну потенциально гидрофильную группу, чем достигается способность полиуретанов к диспергированию в воде, с образованием полиуретана и
II. последующего диспергирования полиуретана в воде,
III. причем после или в течение стадии II при необходимости добавляют полиамины.
8. Применение полиуретановой дисперсии по одному из пп.1-5 для покрытия и склеивания дерева, шпона, бумаги, картона, уплотненного картона, текстиля, кожи, нетканого материала, полимерных поверхностей, стекла, керамики, минеральных строительных материалов, металлов или покрытых металлов.
9. Применение замещенных N-(цикло)алкилпирролидонов согласно формуле 1, как определено в п.1, в получении полиуретанов.